(57)【特許請求の範囲】
【請求項１】
基材フイルムである２軸延伸ポリエチレンテレフタレートフイルムと、該基材フイルムの少なくとも片面に形成された表面処理層とを含有する表面処理フイルムであって、前記表面処理層がラウリル酸モノグリセライドを含有し、前記表面処理層の付着量が０．１ｇ／ｍ2以下であり、前記表面処理層の２０℃での静摩擦係数μａと前記表面処理層の−１０℃での静摩擦係数μｂとの比（μａ/μｂ）が１未満であることを特徴とするチップキャリア用表面処理フイルム。
【請求項２】
表面処理層の２０℃での静摩擦係数μａが０．６以下であることを特徴とする請求項１記載の表面処理フイルム。
【請求項３】
前記熱可塑性樹脂フイルムが、シーラント層をラミネートした複合フイルムであることを特徴とする請求項１または２に記載の表面処理フイルム。
【請求項４】
前記表面処理フイルムの巾が５〜２０ｍｍであることを特徴とする請求項１〜３のいずれかに記載の表面処理フイルム。
【発明の詳細な説明】
【０００１】
【発明の属する技術分野】
本発明は、表面処理フイルムに関し、より詳しくは常温での滑り性と低温での滑り性が異なる表面処理フイルムに関する。
【０００２】
【従来の技術】
プラスチックフイルムを小幅にマイクロスリットし、パンケーキ状態で輸送する場合、例えば、チップキャリヤーや、磁気テープ等、巾が５〜２０ｍｍ程度のフイルムを数千ｍのパンケーキ状態にし、空輸、船積み等で、輸送する場合、高温から低温まで種々の環境温度になる場合がある。特にプラスチックフイルムは低温になるにつれ体積収縮するので、常温時に巻崩れないよう硬く巻いても、低温下で保管されると、パンケーキにす抜け現象（隙間があく現象）発生し、巻崩れが起きやすくなる。一度巻崩れが発生すると、元の状態にはもどらない為、その商品は使用出来なくなる。
かかる不具合を排除するために、フイルムに滑り性を与える処理をすることが考えられる。滑り性を良くすると、常温ではフイルムは均一に巻けるが、逆に巻崩れに対しては、弱くなる。又、滑り性を悪くすると、巻崩れに対しては強くなるが、逆に常温でフイルムを均一に巻けなくなるので、低温に保管したときのす抜け現象は大きくなり、巻崩れが起こりやすくなる。
【０００３】
【発明が解決しようとする課題】
本発明は、上記欠点を解決しようとするものであり、その目的は小幅フイルムをパンケーキ状態に巻いたときに、環境温度の変化により巻崩れの発生しにくい表面処理フイルムを提供することにある。
【０００４】
【課題を解決するための手段】
本発明者らは、表面処理フイルムについて、前記課題を解決するため鋭意検討した結果、遂に本発明を完成するに至った。即ち、本発明は、基材フイルムである２軸延伸ポリエチレンテレフタレートフイルムと、該基材フイルムの少なくとも片面に形成された表面処理層とを含有する表面処理フイルムであって、前記表面処理層がラウリル酸モノグリセライドを含有し、前記表面処理層の付着量が０．１ｇ／ｍ2以下であり、前記表面処理層の２０℃での静摩擦係数μａと前記表面処理層の−１０℃での静摩擦係数μｂとの比（μａ/μｂ）が１未満であることを特徴とするチップキャリア用表面処理フイルムである。好ましい実施態様は、表面処理層の２０℃での静摩擦係数μaが０．６以下である表面処理フイルムである。また、前記熱可塑性樹脂フィルムが、シーラント層をラミネートした複合フイルムであることを特徴とする表面処理フイルムである。さらに、前記表面処理フイルムの巾が５〜２０ｍｍであることを特徴とする表面処理フイルム。
【０００５】
【発明の実施の形態】
以下に本発明を詳細に説明する。本発明の表面処理フイルムは、基材フイルムと、この基材フイルムの少なくとも片面に形成された表面処理層とを含有する。基材フイルムは、力学的性質、耐熱性、透明性に優れたポリエステル、ポリアミドが好ましく、特に、優れた機械的強度の点で２軸延伸されたポリエチレンテレフタレートを用いる。また基材フイルムは、シーラント層としてのポリエチレン、エチレン酢ビ等をラミネートした複合フイルムであっても良い。該ポリエチレンテレフタレート基材フイルムの厚みは、好ましくは５〜２５０μｍ、より好ましくは９〜５０μｍである。
【０００６】
表面処理層は、脂肪酸系組成物を含有する組成物からなる。表面処理層に脂肪酸系組成物を含有させることにより、環境温度の変化によるパンケーキの巻崩れを低減することが可能となる。
【０００７】
脂肪酸系組成物としては、例えば、高級脂肪酸系エステル、脂肪酸系エーテル、脂肪酸系アミド、等が挙げられる。
【０００８】
上記脂肪酸系組成物の分子量は５０００以下であることが好ましく、特に好ましくは２００〜１０００である。分子量が５０００を超えると、通常高分子タイプと呼ばれる物の場合には、常温のみならず低温での滑りも良くなり、低温時での巻崩れが起こりやすくなる。前記脂肪酸系組成物としては、ラウリル酸モノグリセライドを用いる。

【０００９】
前記脂肪酸系組成物の付着量は、０．１ｇ／ｍ2以下が好ましい。特に０．０５ｇ／ｍ2以下が好ましい。付着量が０．１ｇ／ｍ2を超えると、常温のみならず低温での滑りも良くなり、低温時での、巻崩れが起こりやすくなる。
【００１０】
基材フイルムへの帯電防止性能を付与させるため、前記組成中に公知の帯電防止剤、たとえばアニオン系帯電防止剤、カチオン系帯電防止剤、ノニオン系帯電防止剤、両性帯電防止剤等を含有させても良い。又基材フイルムへの易接着性能を付与させるため、前記組成中に公知のエステル樹脂、ウレタン樹脂、アクリル樹脂等を含有させても良い。以上の帯電防止剤、あるいは樹脂を含有しても、表面処理層の滑り機能は発揮される。又あらかじめ基材フイルムに帯電防止性能、あるいは易接着性能を持たせ、その上に、前記組成を構成させても良い。
【００１１】
表面処理層の形成方法は特に限定されないが、表面処理層用塗布液を調整し、これを基材フイルム上に塗布、乾燥、熱処理する方法が好ましい。まず、表面処理剤、必要に応じて前記樹脂等を溶媒に加え、溶液または分散液として塗布液を調整する。溶媒は、水、有機溶剤どちらでも良いが、特にコート性を考慮するとアルコール系が好ましい。
【００１２】
前記の塗布液を基材フイルム上に塗布する。塗布方法は特に限定はないが、グラビアやリバースなどのロールコーテイング法、ドクターナイフ法やエアーナイフ、ノズルコーテイング法などの通常の方法を用いることができる。また、スプレー法で塗布する方法を用いても良い。塗布は、延伸後の基材フイルム表面に行っても良いし、延伸前の基材フイルム表面に行っても良い。また、得られる表面処理フイルムが二軸延伸フィルムである場合、一軸延伸後の基材フイルム表面に塗布後、延伸処理を行っても良い。
【００１３】
本発明の表面処理フイルムは、常温では巻き取り性が良く、低温では巻崩れにくいフイルムであるので、チップキャリヤーフイルムに有用である。
【００１４】
【実施例】
次に本発明の実施例及び比較例を示す。本発明に用いる評価法を以下に示す。
＜静摩擦係数の評価＞
恒温室内で、ASTM  D―1894に準拠し、表面処理フイルムの処理面と非処理面との静摩擦係数を測定する。
２０℃での静摩擦係数…μa
−１０℃での静摩擦係数…μb
とし、μa/μbを求めた。
【００１５】
＜パンケーキの巻崩れ性の評価＞
表面処理フイルムを、５ｍｍ巾スリットし、５００ｍのロール（パンケーキ）を作成する。恒温室内（２０℃または−１０℃）でパンケーキを２４時間エージングする。エージング後パンケーキの巻崩れ力を、恒温室内で以下の方法により測定する。
パンケーキを、内径１５０ｍｍ肉厚１０ｍｍの筒の上に置く。パンケーキの上中心部に、半径５０ｍｍの鉄製の円盤を置く。オートグラフ（島津製作所製）のロードセルで、円盤を垂直に押す。５０ｍｍ／ｍｉｎのスピードで、ロードセルを押していき、パンケーキがすっぽ抜けた時の荷重を測定した。すっぽ抜けた時の荷重が、１ｋｇ以上を良好とした。
【００１６】
実施例１
ラウリル酸モノグリセライド０．０５重量部、メタノール９９．９５重量部を混合し、３０℃に温調して、溶解する。これを常法により得られた２軸延伸ポリエチレンテレフタレートフイルム（厚み２５μｍ）上にワイヤーバーNo.5で、乾燥後の厚さが０．００４ｇ／ｍ2となるように塗布し、８０℃で３０秒間熱風乾燥機に入れて乾燥させて表面処理フイルムを得た。
【００１７】
実施例２
実施例１において、２軸延伸ポリエチレンテレフタレートの代わりに常法にして得られた２軸延伸ポリエチレンテレフタレートフイルム（厚み２５μｍ）にＬＤＰＥ（低密度ポリエチレン：厚み２５μｍ）を、２８５℃で押し出しラミしたフイルムを用いたこと以外は、実施例１と同様にして表面処理フイルムを得た。
【００１８】
比較例１
実施例１において、ラウリル酸モノグリセライドの代わりに、ポリエチレンワックス（ハイテックE6000、東邦化学工業製）を用い、溶媒として、メタノールの代わりに水／メタノール混合液（重量比：３０／７０）を用いたこと以外は、実施例１と同様にして表面処理フイルムを得た。
【００１９】
比較例２
実施例１において、ラウリル酸モノグリセライドを用いなかったこと以外は、実施例１と同様にして表面処理フイルムを得た。
【００２０】
比較例３
実施例２において、ラウリル酸モノグリセライドを用いなかったこと以外は、実施例２と同様にして表面処理フイルムを得た。
【００２１】
実施例１、２および比較例１〜３で得られた表面処理フイルムについて評価を行った。その結果を表１に示す。
【００２２】
【表１】
0004239048.tif 000002
【００２３】
表１に示すように、実施例１及び２で得られた表面処理フイルムにおいては、静摩擦係数比（μa/μb）が１未満であり、かつパンケーキの巻崩れ性も良好であった。これに対し、比較例１〜３で得られた表面処理フイルムにおいては、静摩擦係数比（μa/μb）が１以上であり、かつパンケーキの巻崩れ性は劣っていた。
【００２４】
【発明の効果】
以上の説明で明らかなように、本発明においては、常温での巻き取り性に優れ、低温での巻崩れ性に良好な、表面処理フイルムを提供することができる。従って、このような表面処理フイルムは、チップキャリヤーフイルムに有用である。